(57)【特許請求の範囲】
【請求項１】
表地、裏地、及び表地と裏地の間に充填された中綿を含み、キルトステッチを入れた衣類であって、
前記中綿は、羽毛と、羽毛の両側に配置されている樹脂綿で構成された積層体であり、
前記樹脂綿は、繊維ウェブに樹脂が付着したものであり、樹脂綿の全体質量に対して樹脂を２〜２５質量％含み、樹脂綿の目付は２０〜１００ｇ/ｍ2であり、
前記繊維ウェブにおいて、繊維の繊度は０．５〜１０ｄｔｅｘであり、かつ繊維長は１０〜１００ｍｍであり、
前記表地及び/又は裏地は、編物又は織物の裏面にポリウレタン樹脂をコーティングした防水コーティング素材、或いは、編物又は織物の少なくとも一方の裏面にポリウレタン樹脂をラミネートした防水ラミネート素材であることを特徴とする衣類。
【請求項２】
前記衣類において、キルトステッチ部の縫製糸は、ウーリー加工糸である請求項１に記載の衣類。
【請求項３】
前記表地は、編物又は織物の裏面にポリウレタン樹脂をコーティングした防水コーティング素材、或いは、編物又は織物の少なくとも一方の裏面にポリウレタン樹脂をラミネートした防水ラミネート素材であるである請求項１又は２に記載の衣類。
【請求項４】
前記裏地は、編物又は織物の裏面にポリウレタン樹脂をコーティングした防水コーティング素材、或いは、編物又は織物の少なくとも一方の裏面にポリウレタン樹脂をラミネートした防水ラミネート素材であるである請求項１又は２に記載の衣類。
【請求項５】
前記表地及び裏地は、編物又は織物の裏面にポリウレタン樹脂をコーティングした防水コーティング素材、或いは、編物又は織物の少なくとも一方の裏面にポリウレタン樹脂をラミネートした防水ラミネート素材である請求項1又は２に記載の衣類。
【請求項６】
前記樹脂綿は、繊維ウェブに酢酸ビニル系樹脂及び/又はアクリル系樹脂が付着されている樹脂綿である請求項１〜５のいずれか１項に記載の衣類。
【請求項７】
前記繊維ウェブは、ポリエステル繊維のウェブである請求項６に記載の衣類。
【請求項８】
前記キルトステッチの運針数は１１〜１３である請求項１〜７のいずれか１項に記載の衣類。
【請求項９】
ベンチレーション部が設けられている請求項１〜８のいずれか１項に記載の衣類。
【発明の詳細な説明】
【技術分野】
【０００１】
本発明は、表地と裏地の間に中綿を充填した衣類に関する。
【背景技術】
【０００２】
従来から、羽毛は保温性が高いことから、防寒衣類の中綿として用いられていた。このような防寒衣類は、羽毛の過度な膨張を抑えるため、通常、複数のキルトステッチを入れている。例えば、特許文献１及び２には、中綿として羽毛を用い、キルトステッチを入れた防寒ジャケットが記載されている。
【先行技術文献】
【特許文献】
【０００３】
【特許文献１】特開２０１０−２２０９９３号公報
【特許文献２】特開２０１０−２２１６８９号公報
【発明の概要】
【発明が解決しようとする課題】
【０００４】
しかし、羽毛を中綿として用い、キルトステッチを入れた衣類は、雨、雪等で羽毛が濡れると、羽毛がへたってしまい、衣類が身体に張り付いて身体を冷やしてしまうという問題があった。また、縫目やキルトステッチ部から羽毛が漏れるという問題があった。
【０００５】
本発明は、上記従来の問題を解決するため、中綿に羽毛を用いつつ、羽毛漏れ及び湿潤時の中綿のヘタリを軽減した衣類を提供する。
【課題を解決するための手段】
【０００６】
本発明は、表地、裏地、及び表地と裏地の間に充填された中綿を含み、キルトステッチを入れた衣類であって、上記中綿は、羽毛と、羽毛の両側に配置されている樹脂綿で構成された積層体であることを特徴とする衣類に関する。
【０００７】
上記衣類において、キルトステッチ部の縫製糸は、ウーリー加工糸であることが好ましい。上記表地は、防水素材であることが好ましい。上記裏地も、防水素材であることが好ましい。上記防水素材は、編物又は織物の裏面にポリウレタン樹脂をコーティングした防水コーティング素材、或いは、編物又は織物の裏面にポリウレタン樹脂をラミネートした防水ラミネート素材であることが好ましい。
【０００８】
上記樹脂綿は、繊維ウェブに酢酸ビニル系樹脂及び/又はアクリル系樹脂が付着されている樹脂綿であることが好ましく、上記繊維ウェブは、ポリエステル繊維のウェブであることがより好ましい。上記樹脂綿の目付は２０〜１２０ｇ/ｍ2であることが好ましい。
【０００９】
上記衣類には、ベンチレーション部が設けられていることが好ましい。
【発明の効果】
【００１０】
本発明は、表地及び裏地の間に充填された中綿を含み、キルトステッチを入れた衣類において、中綿として、羽毛と、羽毛の両側に配置されている樹脂綿で構成された積層体を用いることにより、中綿に羽毛を用いつつ、羽毛漏れ及び湿潤時の中綿のヘタリを軽減した衣類を提供する。
【図面の簡単な説明】
【００１１】
【図１】図１は、本発明の一実施例の衣類の模式的正面図である。
【図２】図２は、本発明の一実施例の衣類の模式的部分断面斜視図である。
【図３】図３は、本発明の実施例における試験体の模式的正面図である。
【発明を実施するための形態】
【００１２】
本発明の衣類は、表地と裏地の間に中綿が充填され、キルトステッチングされている。上記中綿は、羽毛と、羽毛の両側に配置されている樹脂綿で構成された積層体である。羽毛の両側に樹脂綿が配置されている中綿を用いることにより、中綿がステッチや縫目の針穴に絡みつき、雪や雨などで衣類が濡れる場合、ステッチや縫目からの水分の浸入が阻止され、水分が羽毛まで浸透しくいため、羽毛のヘタリが少なく、羽毛の保温性が発揮されやすい。上記衣類において、キルトステッチ部の縫製糸（ミシン糸）は、ウーリー加工糸であることが好ましい。膨らみ感があり、中綿と絡みやすく、縫目からの水の浸入を防ぐことができる。運針数は１１〜１３が良い。１１以下の場合、水の浸入は防げるが、詰め物が動きやすくなる傾向があり、１３以上の場合、水が浸入しやすくなる傾向がある。また、中綿として羽毛の両側に樹脂綿が配置されている積層体を用いることにより、羽毛が樹脂綿に絡みつき、空気の抜けが集中しやすい縫目やキルトステッチ部からの羽毛の漏れを抑制できる。さらに、中綿として羽毛の両側に樹脂綿が配置されている積層体を用いることにより、羽毛が動きにくく、洗濯や使用による片寄りが抑制される。
【００１３】
上記樹脂綿としては、特に限定されないが、羽毛との積層体にしやすい観点から、シート状の繊維ウェブに樹脂を付着したものを用いることが好ましい。上記繊維としては、特に限定されず、合成繊維や天然繊維などを用いることができる。上記合成繊維としては、例えば、ポリエステル繊維、ナイロン繊維、アクリル繊維、アセテート繊維、ポリウレタン繊維、ポリエチレンテレフタレート繊維、ポリブチレンテレフタレート繊維、レーヨン繊維などが挙げられる。上記天然繊維としては、コットン、動物性繊維、麻などが挙げられる。上記樹脂は、特に限定されないが、成形性、取り扱い性の観点から、酢酸ビニル系樹脂及びアクリル系樹脂からなる群から選ばれる一種以上であることが好ましい。上記樹脂綿は、成形性、取り扱い性の観点から、ポリエステル繊維のウェブに酢酸ビニル系樹脂及び/又はアクリル系樹脂が付着されている樹脂綿であることが好ましい。上記アクリル系樹脂は、透明アクリル系樹脂であることがより好ましい。
【００１４】
上記樹脂綿は、膨らみ感と風合い観点から、樹脂綿の全体質量に対して樹脂を２〜２５質量％含むことが好ましく、３〜２０質量％含むことがより好ましく、４〜１５質量％含むことがさらに好ましい。
【００１５】
上記樹脂綿は、羽毛漏れを抑制する効果や防水効果を高める観点から、目付が２０ｇ/ｍ2以上であることが好ましく、３０ｇ/ｍ2以上であることがより好ましく、４０ｇ/ｍ2以上であることがさらに好ましい。また、羽毛の適度な膨らみや風合いを保持する観点から、目付が１２０ｇ/ｍ2以下であることが好ましく、１００ｇ/ｍ2以下であることがより好ましく、８０ｇ/ｍ2以下であることがさらに好ましい。
【００１６】
上記樹脂綿は、羽毛漏れを抑制する効果や防水効果を高める観点から、厚みが０．３ｍｍ以上であることが好ましく、より好ましくは２ｍｍ以上であり、さらに好ましくは５ｍｍ以上である。また、羽毛の適度な膨らみや風合いを保持する観点から、厚みが２０ｍｍ以下であることが好ましく、より好ましくは１５ｍｍ以下であり、さらに好ましくは８ｍｍ以下である。
【００１７】
上記樹脂綿において、羽毛に絡みやすく、羽毛漏れを抑制する効果に優れ、羽毛の適度な膨らみや風合いを保持する観点から、繊維の繊度は、０．５〜１０ｄｔｅｘであることが好ましく、より好ましくは０．５〜９ｄｔｅｘであり、さらに好ましくは０．５〜８ｄｔｅｘである。また、上記樹脂綿において、羽毛に絡みやすく、羽毛漏れを抑制する効果に優れ、羽毛の適度な膨らみや風合いを保持する観点から、繊維の繊維長は、１０〜１００ｍｍであることが好ましく、より好ましくは１５〜８０ｍｍであり、さらに好ましくは２０〜７０ｍｍである。上記樹脂綿は、異なる繊度や繊維長の繊維の混紡であってもよい。
【００１８】
上記羽毛の両側に配置されている樹脂綿は、同じ目付、厚みの樹脂綿であってもよく、異なる目付、厚みの樹脂綿であってもよい。
【００１９】
上記中綿は、保温性の観点から、目付が２０ｇ/ｍ2以上であることが好ましく、３０ｇ/ｍ2以上であることがより好ましく、４０ｇ/ｍ2以上であることがさらに好ましい。また、軽量性の観点から、目付が８０ｇ/ｍ2以下であることが好ましく、６０ｇ/ｍ2以下であることがより好ましく、４０ｇ/ｍ2以下であることがさらに好ましい。
【００２０】
上記中綿は、保温性の観点から、厚みが５ｍｍ以上であることが好ましく、より好ましくは８ｍｍ以上であり、さらに好ましくは１０ｍｍ以上である。また、軽量性の観点から、厚みが１０ｍｍ以下であることが好ましく、より好ましくは８ｍｍ以下であり、さらに好ましくは５ｍｍ以下である。
【００２１】
上記表地及び裏地は、衣類に用いられる生地であればよく、特に限定されない。上記表地と裏地は、側地とも称される。例えば織物、編物などを用いることができる。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。上記表地及び裏地は、羽毛の漏れを軽減する観点から、ダウンプルーフ素材を用いてもよい。
【００２２】
上記表地及び裏地において、生地を構成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。上記繊維の単繊度は、特に限定されないが、７．７〜１８８ｄｔｅｘであることが好ましく、１１〜５５ｄｔｅｘであることがより好ましい。
【００２３】
上記裏地において、特に限定されないが、織物の場合、生地を構成する糸のフィラメント数は１８本以上であることが好ましく、２４本以上であることがより好ましい。生地が柔らかく、着用感が良好になる。
【００２４】
上記表地は、防水素材であることが好ましい。表地として防水素材を用いることで、雨や雪が降る時に本発明の衣類を着用しても、中綿が濡れにくくなる。上記裏地も、防水素材であることが好ましい。裏地として防水素材を用いることで、他の濡れた衣類の上に本発明の衣類を重ね着しても、中綿が濡れにくい。また、発汗によって生じた汗で中綿が濡れることが抑制される。
【００２５】
上記防水素材は、防水性を有するものであればよく、特に限定されないが、防水性に優れる観点から、編物及び織物などの生地の裏面に樹脂をラミネート又はコーティングした防水素材であることが好ましく、編物又は織物の裏面に樹脂をコーティングした防水コーティング素材或いは編物又は織物の裏面に樹脂をラミネートした防水ラミネート素材であることがより好ましい。上記樹脂としては、編物又は織物に防水性を付与するものであればよく、特に限定されず、例えば、ポリウレタン樹脂、ポリアミノ酸系樹脂、ポリエステル系樹脂、ポリアミド系樹脂、ポリテトラフルオロエチレンなどを用いることができる。中でも、透湿性及び防水性の観点から、ポリウレタン樹脂が好ましい。上記防水素材は、編物又は織物の裏面にポリウレタン樹脂をコーティングした防水コーティング素材或いは編物又は織物の裏面にポリウレタン樹脂をラミネートした防水ラミネート素材であることが特に好ましい。
【００２６】
上記防水素材は、ＪＩＳ  Ｌ  １０９２高水圧法に基づいて測定した耐水圧が５０００ｍｍ以上であることが好ましく、８０００ｍｍ以上であることがより好ましく、１００００ｍｍ以上であることがさらに好ましい。防水素材の耐水圧が５０００ｍｍ以上であると、雨などの水分の侵入を効果的に防止できる。
【００２７】
上記表地及び裏地は、特に限定されないが、例えば、目付けが４０〜１００ｇ／ｍ2であることが好ましく、より好ましくは４０〜９０ｇ／ｍ2であり、さらに好ましくは、
４０〜７０ｇ／ｍ2である。
【００２８】
本発明の衣類は、表地と裏地の間に中綿が充填されたものであればよく、形態は特に限定されない。例えば、ベスト、ジャケット、パンツ、シュラフなどのいずれの形態であってもよい。
【００２９】
本発明の衣類は、衣類内が換気できるように、ベンチレーション部が設けられていることが好ましい。上記ベンチレーション部は、特に限定されないが、脇下、背中、胸などに設けることが好ましい。背中、脇下及び胸などにたまった衣類内の湿気を外へ排気し、新しい空気を入れることができる。また、ベンチレーション部をファスナーで構成してもよい。ファスナーにより、換気の度合いを適宜に調整することができる。
【００３０】
本発明の衣類は、パーツ毎に、表地と樹脂綿、裏地と樹脂綿を仮縫い後、ダウンを芯部に封入し、キルトステッチを入れることで作製することが好ましい。先にキルトステッチを入れるとダウンを封入しづらく、偏りが生じる恐れがある。
【００３１】
以下、図面に基づいて、本発明の一実施例の衣類を説明する。以下の図面において、同一符号は同一物を示す。図１は本発明の一実施例の衣類の模式的正面図であり、図２は同衣類の模式的部分断面斜視図である。
【００３２】
本発明の衣類１は、表地２、裏地３、及び表地２と裏地３の間に充填された中綿４を含み、キルトステッチ１０を入れた衣類である。中綿４は、羽毛４１と、羽毛４１の両側に配置されている樹脂綿４２、４３で構成された積層体である。また、衣類１は、脇下に設けられたベンチレーション部２０を有し、ベンチレーション部２０にはファスナーが配置されている。
【実施例】
【００３３】
以下実施例を用いて本発明をさらに具体的に説明する。なお、本発明は下記の実施例に限定されるものではない。
【００３４】
実施例及び比較例において、下記に示す素材を用いた。
防水コーティング素材：経糸及び緯糸がナイロンマルチフィラメント糸（繊度３３ｄｔｅｘ、フィラメントの数２６本）であり、経糸密度が１４１本/インチ、緯糸密度が１４０本/インチである平織物（目付４０ｇ/ｍ2）の裏面をポリウレタン樹脂でコーティングすることで耐久撥水加工した織物（目付６２ｇ/ｍ2）を用いた。防水コーティング素材のＪＩＳ  Ｌ  １０９２高水圧法に基づいて測定した耐水圧は１００００ｍｍであった。
ダウンプルーフ素材：経糸はナイロンマルチフィラメント糸（繊度２２ｄｔｅｘ、フィラメント数１８本）、緯糸はナイロンマルチチフィラメント糸（繊度３３ｄｔｅｘ、フィラメント数１８本）であり、経糸密度が２０４本/インチ、緯糸密度が１５３本/インチである平織物（目付４０ｇ/ｍ2）の裏面をシーレ加工により耐久撥水加工した織物（目付４０ｇ/ｍ2）を用いた。ダウンプルーフ素材のＪＩＳ  Ｌ  １０９２高水圧法に基づいて測定した耐水圧は３００ｍｍであった。
樹脂綿１：ポリエステル繊維のウェブ（５０質量％の繊度６ｄｔｅｘ、繊維長６４ｍｍの繊維と、５０質量％の繊度７ｄｔｅｘ、繊維長６４ｍｍの繊維を混紡）に、繊維ウェブの全体質量に対して透明アクリル系樹脂を１０質量％付着した樹脂綿、目付４０ｇ/ｍ2、厚み８ｍｍ
樹脂綿２：ポリエステル繊維のウェブ（５０質量％の繊度６ｄｔｅｘ、繊維長６４ｍｍの繊維と、５０質量％の繊度７ｄｔｅｘ、繊維長６４ｍｍの繊維を混紡）に、繊維ウェブの全体質量に対して透明アクリル系樹脂を１０質量％付着した樹脂綿、目付３０ｇ/ｍ2、厚み５ｍｍ
樹脂綿３：ポリエステル繊維のウェブ（５０質量％の繊度６ｄｔｅｘ、繊維長６４ｍｍの繊維と、５０質量％の繊度７ｄｔｅｘ、繊維長６４ｍｍの繊維を混紡）に、繊維ウェブの全体質量に対して透明アクリル系樹脂を１０質量％付着した樹脂綿、目付２０ｇ/ｍ2、厚み３ｍｍ
羽毛：中国産「６５０ＦＰホワイトダック」
【００３５】
（実施例１）
表地及び裏地に上述した防水コーティング素材を用いた。先ず、表地及び裏地のそれぞれに樹脂綿１を仮縫い、それらの間に羽毛を目付が６８．７ｇ/ｍ2になるように封入し、キルトステッチを入れて、図３に示すような、辺の長さＬが２８ｃｍの正方形であり、キルトステッチ間の間隔Ｗ１が７ｃｍのボーダーキルトステッチ１１０を打った試作品１００を作製した。各端は袋縫いで閉じた。
【００３６】
（実施例２、４〜５、参考例１、比較例１〜６）
表地及び裏地に下記表１に示した生地を用い、中綿として下記表１に示した構成のものを用いた以外は、実施例１と同様にして試作品を作製した。
【００３７】
【表１】
0006474124.tif 000002
【００３８】
実施例１〜２、４〜５、参考例１、比較例１〜６の試作品の湿潤によるかさ高の変化を下記のように評価し、その結果を下記表２に示した。また、実施例１〜２、４〜５、参考例１、比較例１〜６の試作品の羽毛漏れについて下記のように評価し、その結果を下記表２に示した。また、実施例１〜２、４〜５、参考例１、比較例１〜６の試作品の防水性能を下記の漏水試験にて評価し、その結果を下記表２に示した。
【００３９】
（かさ高）
未洗濯時のかさ高と、洗濯を１回行い、脱水した後のかさ高を測定し、それぞれ、初期かさ高、湿潤時のかさ高とした。洗濯方法はＪＩＳ  Ｌ０２１７  １０３法に準じた。かさ高の計測は、厚み計（（株）尾崎製作所の「Ｐｅａｃｏｃｋ」）を使用し、ＪＩＳ  Ｌ  １０９６：１９９９に準じて行った。なお、かさ高の値について、少数点以下は四捨五入した。
【００４０】
（羽毛漏れ）
（１）袋（ミズノ社製、タテ４５ｃｍ×ヨコ３３ｃｍ、ナイロン素材）に、試作品とボール（羽毛試験用）３個を入れ、袋を密閉した。
（２）タンブル乾燥（５０℃、１時間、約５０００回転）を行い、羽毛の吹き出し量を測定した。具体的には、試作品に付着した羽毛及び袋に落ちた羽毛（長さ５ｃｍｍ以上であり目立つ羽毛）を計測した。
【００４１】
（漏水試験）
ＪＩＳ  Ｌ  １０９２に準拠した自社法で行った。具体的には、シャワー試験を応用し、シャワーノズルＣ型、水圧２８０〜３００ｋＰａの条件で、試作品の約９０ｃｍ上から３０分間降水させた後、試作品の外側と内側の濡れ具合を目視と触診で確認し、「まったく濡れていない」を５とし、「濡れている」を１とし、濡れ具合を５、４、３、２、１の５段階で評価した。
【００４２】
【表２】
0006474124.tif 000003
【００４３】
表２のデータから分かるように、中綿として羽毛と羽毛の両側に樹脂綿が積層された積層体を用いた実施例１〜２、４〜５の試作品は、中綿として羽毛又は羽毛の片側に樹脂綿が積層された積層体を用いた比較例１〜６の試作品より、湿潤した時の中綿のへたりが少なかった。また、側地として同じものを用いた場合、中綿として羽毛と羽毛の両側に樹脂綿が積層された積層体を用いた方が、羽毛漏れが軽減されていることが分かった。また、表地に防水コーティング素材を用い、中綿として羽毛と羽毛の両側に樹脂綿が積層された積層体を用いると、防水効果があり、樹脂綿の目付が高いほど、防水効果が高いことが分かった。
【００４４】
図１に、実施例１の試作品と同じ構成で、即ち同じ表地、裏地、中綿を用いて作製した衣類（ジャケット）を示した。図２は、図１のジャケットの部分的断面斜視図である。ジャケット１は、表地２、裏地３、及び表地２と裏地３の間に配置されている中綿４を含み、キルトステッチ１０を入れた衣類であり、中綿４は、羽毛４１と、羽毛４１の両側に配置されている樹脂綿４２、４３で構成されている。ジャケット１の脇下には、開閉できる構造（ファスナー）のベンチレーション部２０が設けられていた。該ジャケットについて、湿潤によるかさ高の変化、羽毛漏れ、防水効果を確認したところ、いずれも良好であった。
【産業上の利用可能性】
【００４５】
本発明の衣類は、登山、スキー、ランニング、ウォーキング、サイクリング、登山、テニス等のスポーツで着用する中綿入れ衣類に好適であるほか、作業着や一般の防寒着にも好適である。
【符号の説明】
【００４６】
１  衣類
２  表地
３  裏地
４  中綿
１０  キルトステッチ
２０  ベンチレーション部
４１  羽毛
４２、４３  樹脂綿
【図１】
0006474124.tif 000004
【図２】
0006474124.tif 000005
【図３】
0006474124.tif 000006